(57)【特許請求の範囲】
【請求項１】
水溶性液晶化合物と水とを含む水溶液と、基材とを準備する工程、
前記水溶液を前記基材の面に塗布して塗膜を形成する塗布工程、
前記塗膜を乾燥する乾燥工程
を含む積層体の製造方法であって、
前記乾燥工程が、前記塗膜を、７０％ＲＨ以上、１００％ＲＨ未満の雰囲気に置くことにより該塗膜中の水の１０重量％以上、９５重量％未満を除去する高湿下乾燥工程と、
前記高湿下乾燥工程に続く、前記高湿下乾燥工程より低湿雰囲気の、前記塗膜中の残余の水を除去する第二の乾燥工程とからなり、
前記高湿下乾燥工程において該水溶性液晶化合物を配向させ、前記基材の面上に光学異方層を形成する積層体の製造方法。
【請求項２】
前記高湿下乾燥工程の全乾燥時間が３００秒以上になるように前記雰囲気の湿度が調整される請求項１に記載の積層体の製造方法。
【請求項３】
前記水溶液が、前記塗布工程では液晶性を示さず前記高湿下乾燥工程において液晶性を示すものとなる溶液である、請求項１または２に記載の積層体の製造方法。
【請求項４】
前記水溶液中の前記水溶性液晶化合物の濃度が０．１〜５０重量％である請求項１から３のいずれかに記載の積層体の製造方法。
【請求項５】
前記光学異方層が、波長５５０ｎｍにおいて吸収二色性を示す請求項１から４のいずれかに記載の積層体の製造方法。
【請求項６】
前記基材の表面が前記水溶性液晶化合物を配向させる異方性を有する請求項１から５のいずれかに記載の積層体の製造方法。
【請求項７】
水溶性液晶化合物と水とを含む水溶液と、基材とを準備する工程、
前記水溶液を前記基材の面に塗布して塗膜を形成する塗布工程、
前記塗膜を乾燥する乾燥工程を含む積層体の製造方法であって、
前記乾燥工程は、前記塗膜を、７０％ＲＨ以上、１００％ＲＨ未満の雰囲気に置くことにより該塗膜中の水の１０重量％以上、９５重量％未満を除去する高湿下乾燥工程を含み、
前記水溶液は、前記塗布工程では液晶性を示さず、前記高湿下乾燥工程において液晶性を示し、
前記高湿下乾燥工程において該水溶性液晶化合物を配向させ、前記基材の面上に光学異方層を形成する積層体の製造方法。
【発明の詳細な説明】
【技術分野】
【０００１】
本発明は、偏光膜や位相差膜のような光学異方性、を有する積層体の製造方法に関する。
【背景技術】
【０００２】
ＬＣＤ（液晶表示ディスプレイ）では、表示における旋光性や複屈折性を制御するために直線偏光板や円偏光板が用いられている。ＯＬＥＤ（有機ＥＬディスプレイ）においても、外光の反射防止のために円偏光板が使用されている。
【０００３】
従来、これらの偏光板（偏光素子）には、ヨウ素や二色性を有する有機色素を、ポリビニルアルコール等の高分子材料に溶解または吸着させ、その膜を一方向にフィルム状に延伸して、色素等を配向させることにより得られる偏光素子が広く使用されてきた。しかしながら、このようにして製造される従来の偏光素子は、用いる色素や高分子材料によっては耐熱性や耐光性が十分でないことが問題となっていた。また、液晶装置製造時における膜の貼り合わせの歩留りが悪いことも問題となっていた。さらに、表示パネルの大型化にともない、広幅のフィルムの延伸が必要となり、極端に大掛りな製膜装置が必要となるという製造上の問題も現実のものとなっている。
【０００４】
そのため、ガラス板や透明フィルムなどの基材上に、二色性色素を含む溶液を塗布して二色性色素を含む膜を形成し、下地の規制力（例えば、特許文献1、２参照。）や、塗布時のずり応力(例えば、特許文献２参照)などを利用して二色性色素を配向させることにより偏光膜を製造する方法が検討されている。
【０００５】
しかし、これら公知の塗布方式による偏光膜は性能や製造の安定性や操作の簡易性のうえで必ずしも充分とはいえないのが現状である。
【０００６】
例えば、塗布時のずり応力により配向構造を実現させる方法は充分な配向を安定して実現させる塗布機構の確立がむつかしく、下地の規制力により配向構造を実現させる従来の方式においては、塗布後の溶液の乾燥時に配向が乱れるおそれがあり、製造の安定性に問題がある。
【特許文献１】特開２００７−６１５５５号公報
【特許文献２】米国特許第２４００８７７号公報
【特許文献３】特表平８−５１１１０９号公報
【発明の開示】
【発明が解決しようとする課題】
【０００７】
本発明の目的は、高い光学異方性を有する積層体を簡易な操作で安定して製造できる製造方法を提供しようとすることである。
【課題を解決するための手段】
【０００８】
本発明の要旨とするところは、
水溶性液晶化合物と水とを含む水溶液と、基材とを準備する工程、
前記水溶液を前記基材の面に塗布して塗膜を形成する塗布工程、
前記塗膜を乾燥する乾燥工程
を含む積層体の製造方法であって、
前記乾燥工程の少なくとも一部が乾燥前の前記塗膜を７０％ＲＨ以上、１００％ＲＨ未満の雰囲気に置くことにより乾燥して該塗膜中の溶媒の１０重量％以上を除去する高湿下乾燥工程からなり、
前記高湿下乾燥工程において、前記水溶性液晶化合物に該水溶性液晶化合物を配向させる規制力を作用させて該水溶性液晶化合物を配向させ、前記基材の面上に光学異方層を形成する積層体の製造方法であることにある。
【０００９】
前記高湿下乾燥工程においては、前記高湿下乾燥工程の全乾燥時間が３００秒以上になるように前記雰囲気の湿度が調整され得る。
【００１０】
前記水溶液は、前記塗布工程では液晶性を示さず前記高湿下乾燥工程において液晶性を示すものとなる溶液であり得る。
【００１１】
前記水溶液中の前記水溶性液晶化合物の濃度は０．１〜５０重量％であり得る。
【００１２】
前記光学異方層は、波長５５０ｎｍにおいて吸収二色性を示し得る。
【００１３】
前記基材の表面は、前記水溶性液晶化合物を配向させる異方性を有し得る。
【発明の効果】
【００１４】
本発明によると、高い光学異方性を有する積層体を簡易な操作で安定して製造できる製造方法が提供される。
【発明を実施するための最良の形態】
【００１５】
本発明の積層体の製造方法は、
水溶性液晶化合物と水とを含む水溶液と、基材とを準備する工程、
前記水溶液を前記基材の面に塗布して塗膜を形成する塗布工程、
前記塗膜を乾燥する乾燥工程
を含む積層体の製造方法であって、
前記乾燥工程の少なくとも一部が乾燥前の前記塗膜を７０％ＲＨ以上、１００％ＲＨ未満の雰囲気に置くことにより乾燥して該塗膜中の溶媒の１０重量％以上を除去する高湿下乾燥工程からなり、
前記高湿下乾燥工程において該水溶性液晶化合物を配向させ、前記基材の面上に光学異方層を形成する積層体の製造方法である。
【００１６】
水溶性液晶化合物の配向は、水溶性液晶化合物に、この水溶性液晶化合物を配向させる規制力を作用させて行う。この規制力は、例えば、配向膜、磁場、せん断力等によりもたらされるものである。
【００１７】
本発明における光学異方層とは、層内の直交する２方向で吸収、屈折などの光学的性質に異方性を有する膜であり、なかでも直線偏光膜、円偏光膜、位相差膜としての機能を有するものなどが挙げられる。本発明の積層体は、偏光膜に用いられることが最も好ましい。
【００１８】
［水溶液］
本発明に用いられる水溶液においては、水溶性液晶化合物が水に溶解されている。この水溶性液晶化合物はまたリオトロピック液晶性化合物である。
【００１９】
リオトロピック液晶性とは、温度や、色素の変化により、等方相、液晶相の相転移を起す性質をいう。また、本発明で言うリオトロピック液晶性化合物とは、特定の溶媒に、特定の濃度範囲で溶解した場合に液晶性を示す化合物である（丸善株式会社、液晶便覧等を参照）。リオトロピック液晶性化合物は、液晶状態で、配向膜、磁場、せん断等の手段で、分子が特定の方向に配向することが知られている。
【００２０】
本発明に用いられる水溶性液晶化合物としては、通常水溶性の二色性色素が用いられる。また、この色素は配向制御のための液晶相を有する色素である。本発明における液晶相を有する色素は溶剤中でリオトロピック液晶性を示す色素であり、室温状態でネマチック液晶相を示すものが、配向性に優れ好ましい。
【００２１】
この液晶相はネマチック液晶相のほかにスメクチック液晶相やコレステリック液晶相などが挙げられる。液晶相は偏光顕微鏡で観察される光学模様により確認、識別される。
【００２２】
また、本発明に用いられるこの二色性色素は４００〜７８０ｎｍの波長域においていずれかの波長の光を吸収する有機化合物である。また、この二色性色素の配向により得られる光学異方層は、波長５５０ｎｍにおいて吸収二色性を示すことが好ましい。
【００２３】
本発明に用いられる水溶性液晶化合物の具体例としては、アゾ系色素、アントラキノン系色素、ペリレン系色素、インダンスロン系色素、イミダゾール系色素、インジゴイド系色素、オキサジン系色素、フタロシアニン系色素、トリフェニルメタン系色素、ピラゾロン系色素、スチルベン系色素、ジフェニルメタン系色素、ナフトキノン系色素、メトシアニン系色素、キノフタロン系色素、キサンテン系色素、アリザリン系色素、アクリジン系色素、キノンイミン系色素、チアゾール系色素、メチン系色素、ニトロ系色素、ニトロソ系色素、などが挙げられる。これらのなかで好ましくは、アゾ系色素、アントラキノン系色素、ペリレン系色素、インダンスロン系色素およびイミダゾール系色素である。これらの二色性色素は単独でもしくは２種以上を混合して用いることができる。黒色の偏光膜を得るためには、異なる吸収スペクトルを有する複数種が混用されることが好ましい。
【００２４】
また、これらの二色性色素は、好ましくは、スルホン酸基（−ＳＯ３Ｈ）や、カルボキシル基（−ＣＯＯＨ）や、それらの塩、窒素系置換基（−ＮＨ２、−ＮＨＲ、−ＮＲ２、−ＮＲ１Ｒ２（Ｒ、Ｒ１、Ｒ２は１価の有機基））を含む有機化合物、特に好ましくはスルホン酸基を含む有機化合物またはその塩である。二色性色素へのスルホン酸基の導入は水への溶解性を向上させるうえで有効である。二色性色素へ導入されるスルホン酸基の数が多いほど水への溶解度は向上する。このスルホン酸基の数は水への溶解度と光学異方層の耐水性との両立を考慮して適宜選択される。
【００２５】
さらに、本発明において用いられる二色性色素の具体例としては一般式（１）で表される化合物が挙げられる。
【００２６】
一般式（１）・・・（クロモゲン）（ＳＯ３Ｍ）ｎ
（ｎは１以上の整数、Ｍはカチオンを示す。）
【００２７】
一般式（１）のＭとしては、水素イオン、Ｌｉ、Ｎａ、Ｋ、Ｃｓのような第一族金属のイオン、アンモニウムイオンなどが好ましい。また、クロモゲン部位としては、アゾ誘導体単位、アントラキノン誘導体単位、ペリレン誘導体単位、イミダゾール誘導体単位、および／またはインダンスロン誘導体を含むものが好ましい。
【００２８】
上記一般式（１）で表される二色性色素（Ａ）は、溶液中に於いてアゾ化合物や多環式化合物構造などのクロモゲンが疎水性部位となり、且つスルホン酸及びその塩が親水性部位となり、両者のバランスによって疎水性部位同士及び親水性部位同士が集まり、全体としてリオトロピック液晶を発現するものである。
【００２９】
一般式（１）で表される有機色素の具体例としては、下記一般式（２）〜（８）で表される化合物などが例示される。
【００３０】
【化１】
0005021387.tif 000002
【００３１】
式（２）中、Ｒ１は水素又は塩素であり、Ｒ２は水素、アルキル基、ＡｒＮＨ又はＡｒＣＯＮＨである。このアルキル基としては炭素数が１〜４のアルキル基が好ましく、中でもメチル基やエチル基がより好ましい。アリール基（Ａｒ）としては置換又は無置換のフェニル基が好ましく、中でも無置換又は４位を塩素で置換したフェニル基がより好ましい。また、Ｍは上記一般式（１）と同様である。
【００３２】
【化２】
0005021387.tif 000003
【００３３】
式（３）〜（５）において、Ａは、式（ａ）又は（ｂ）で表されるものであり、ｎは２又は３である。ＡのＲ３は水素、アルキル基、ハロゲン又はアルコキシ基、Ａｒは置換又は無置換のアリール基を示す。アルキル基としては炭素数が１〜４のアルキル基が好ましく、中でもメチル基やエチル基がより好ましい。ハロゲンは臭素又は塩素が好ましい。また、アルコキシ基は炭素数が１又は２個のアルコキシ基が好ましく、中でもメトキシ基がより好ましい。アリール基としては置換又は無置換のフェニル基が好ましく、中でも無置換あるいは４位をメトキシ基、エトキシ基、塩素若しくはブチル基で、又は３位をメチル基で置換したフェニル基が好ましい。Ｍは、上記一般式（１）と同様である。
【００３４】
【化３】
0005021387.tif 000004
【００３５】
式（６）において、ｎは３〜５であり、Ｍは上記一般式（１）と同様である。
【００３６】
【化４】
0005021387.tif 000005
【００３７】
式（７）において、Ｍは上記一般式（１）と同様である。
【００３８】
【化５】
0005021387.tif 000006
【００３９】
式（８）において、Ｍは上記一般式（１）と同様である。
【００４０】
上記化合物における有機化合物へのスルホン酸基の導入（スルホン化）は、例えば、有機化合物に、硫酸、クロロスルホン酸、または発煙硫酸を作用させて、核の水素をスルホン基に置換する方法が挙げられる。上記化合物における塩は、酸の解離でできる水素原子が、例えば、リチウムイオン、カリウムイオン、セシウムイオン、アンモニウムイオンなどの１価のイオンで置換されたものである。
【００４１】
本発明に用いられる水溶性液晶化合物の他の具体例としては、特開２００６−０４７９６６号公報、特開２００５‐２５５８４６号公報、特開２００５−１５４７４６号公報、特開２００２−０９０５２６号公報、特表平８−５１１１０９号公報、特表平２００４−５２８６０３号公報に記載の色素が挙げられる。
【００４２】
本発明に用いられる水溶性液晶化合物としては、市販の二色性色素を用いることができる。この例としては、Ｃ．Ｉ．  ＤｉｒｅｃｔＢ６７、ＤＳＣＧ（ＩＮＴＡＬ）、ＲＵ３１．１５６、Ｍｅｔｙｌ  ｏｒａｎｇｅ、ＡＨ６５５６、Ｓｉｒｉｕｓ  Ｓｕｐｒａ  Ｂｌｏｗｎ  ＲＬＬ、Ｂｅｎｚｏｐｕｒｐｕｒｉｎ、Ｃｏｐｐｅｒ−ｔｅｔｏｒａｃａｒｂｏｘｙｐｈｔｈａｌｏｃｙａｎｉｎｅ、Ａｃｉｄ  Ｒｅｄ  ２６６、Ｃｙａｎｉｎｅ  Ｄｙｅ、Ｖｉｏｌｅｔ  ２０、Ｐｅｒｙｌｅｎｅｂｉｓｃａｒｂｏｘｉｍｉｄｅｓ、Ｂｅｎｚｏｐｕｒｐｕｒｉｎ  ４Ｂ、Ｍｅｔｈｙｌｅｎｅｂｌｕｅ（Ｂａｓｉｃ  Ｂｌｕｅ  ９）、Ｂｒｉｌｌｉａｎｔ  Ｙｅｌｌｏｗ、Ａｃｉｄ  ｒｅｄ  １８、Ａｃｉｄ  ｒｅｄ  ２７などが挙げられる。
【００４３】
本発明に用いられる水溶性液晶化合物の水溶液（以下単に水溶液とも称する）の溶媒としての水の電気伝導度は好ましくは２０μＳ／ｃｍ以下であり、より好ましくは０．０００１〜５μＳ／ｃｍである。水の電気伝導度をこれらの範囲にすることによって高い二色比を有する偏光膜が得られ得る。
【００４４】
水溶液には溶媒として水のほかにアルコール類、エーテル類、セロソルブ類、ジメチルスルホオキサイド、ジメチルホルムアミドなどの水溶性の溶剤が添加されていてもよい。また、グリセリン、エチレングリコールなどの水溶性の化合物が添加されていてもよい。これらの添加物は水溶性液晶化合物の易溶性や水溶液の乾燥速度を調整するために用いることができる。これらの溶剤の添加量は水溶液中の水１００重量部に対して１００重量部以下であることが好ましい。
【００４５】
水溶液の濃度（溶媒に対する水溶性液晶化合物の重量％）は、高湿下乾燥工程において液晶性を示す濃度範囲が得られるように適宜調整し得るが、好ましくは０．１〜５０重量％であり、さらに好ましくは１〜４０重量％であり、とくに好ましくは１〜３０重量％である。水溶液の濃度をこのような範囲にすることにより高湿下乾燥工程において塗膜が安定した液晶状態を示すことができる。
【００４６】
水溶液のＰＨは４〜１０であることが好ましい。さらに好ましくは６〜８である。
【００４７】
また、水溶液は必要に応じてバインダー樹脂、モノマー、硬化剤、可塑剤、界面活性剤、熱安定剤、滑剤、抗酸化剤、紫外線吸収剤、難燃剤、帯電防止剤、相溶化剤、増粘剤、レベリング剤、カップリング剤等から選択される添加物を含んでもよい。添加物の添加量は水溶液全体量の１０重量％以下であることが望ましい。
【００４８】
水溶液に界面活性剤が添加されると、二色性色素の基材表面へのぬれ性、塗工性を向上させ得る。この界面活性剤としては、非イオン界面活性剤が好ましい。界面活性剤の添加量は水溶液全体量の５重量％以下であることが好ましい。
【００４９】
［基材］
本発明に用いられる基材としてはガラス板や樹脂フィルムが用いられ得る。基材の表面は、水溶性液晶化合物を配向させる異方性を有することが好ましい。このため、この表面にはラビングによる配向処理がなされた配向膜が形成されていることが好ましい。このような基材としては、例えば、ガラス板にポリイミド膜がコーティングされた基材が挙げられる。このポリイミド膜は公知の方法、例えば、一定方向へのラビングなどにより配向性が付与されて配向膜となっている。水溶性液晶化合物（色素）の配向方向を制御するための基材の配向処理については「液晶便覧」（丸善株式会社、平成１２年１０月３０日発行）２２６頁〜２３９頁などに記載の公知の方法によることができる。
【００５０】
基材として樹脂フィルムが用いられる場合は基材が可撓性を有し得るので、可撓性を要求される用途に好適である。樹脂フィルムの表面がラビングなどにより配向処理されていてもよい。あるいは樹脂フィルムの表面に他の素材からなる配向膜が形成されていてもよい。
【００５１】
基材に用いる樹脂フィルムの素材としては、フィルム形成性を有する透明樹脂であればとくに限定されないが、スチレン系樹脂、（メタ）アクリル酸系樹脂、ポリエステル系樹脂、ポリオレフィン系樹脂、シリコーン系樹脂、フッ素系樹脂、ポリイミド系樹脂、トリアセチルセルロース、ポリビニルアルコール系樹脂、ポリカーボネート系樹脂が例示される。
【００５２】
基材の厚さは用途により定められ得るほかは特に限定されないが、一般的には１〜１０００μｍの範囲である。
【００５３】
［塗布工程］
塗布工程において、基材の面に水溶液が塗布されて塗膜、すなわち、水溶液が基材の面に薄く展開した層が形成される。塗布の方法は塗膜を均一に塗布するものであればとくに限定されず、ロッドコート、ロールコーター塗布、フレキソ印刷、スクリーン印刷、カーテンコーター塗布、スプレイコーター塗布、スピンコート塗布等の公知の方法が適宜用いられ得る。
【００５４】
塗膜の厚さは０．０１〜１０μｍであることが好ましい。
【００５５】
［乾燥工程］
乾燥工程では塗膜を乾燥して該塗膜中の溶媒の約９５重量％以上を除去する。この乾燥工程は、乾燥前の前記塗膜を７０％ＲＨ以上、１００％ＲＨ未満の雰囲気に置くことにより乾燥して該塗膜中の溶媒の１０重量％以上を除去する高湿下乾燥工程を含む。
この高湿下乾燥工程においては、乾燥前の塗膜を７０％ＲＨ以上、１００％ＲＨ未満の雰囲気に置いて徐々に溶媒を揮発により除去する。実際には、塗膜が塗布された基材をこの雰囲気に置くことによりなされる。塗膜表面を７０％ＲＨ以上、１００％ＲＨ未満の雰囲気に露出することによりなされてもよい。この雰囲気は、塗膜の表面から、その表面の上方少なくとも１０ｍｍの位置にわたる、空間部分の雰囲気であり、湿度は塗膜表面から１０ｍｍの位置で測定された湿度である。すなわち、この雰囲気は塗膜と空気との界面近傍における揮発により生ずる湿度勾配の部分を意味するものではない。
【００５６】
この高湿の雰囲気は、例えば、乾燥対象物である塗膜を基材ごと内部の湿度調節が可能な処理室あるいはチャンバー内に静置することにより作ることができる。あるいは、塗膜の上部の空間に高湿の空気を送り込むことにより実現できる。
【００５７】
塗膜の乾燥は外部から積極的に塗膜を加熱せずに自然乾燥状態で行うことができる。あるいは積極的に塗膜を加熱あるいは冷却しつつ乾燥してもよい。
【００５８】
本発明においては、高湿下乾燥工程中に塗膜中の水溶性液晶化合物に規制力を作用させて配向させるが、この規制力は、例えば、基材の面に形成されている配向膜によりもたらされ、配向膜の配向方向と平行あるいは直交方向に水溶性液晶化合物が配向される。あるいは、例えば、特開平５−２９７２１８号公報に記載されているような方法に準じた方法で塗膜に一定方向の電界による規制力を作用させて水溶性液晶化合物を配向させてもよい。
【００５９】
塗膜を高湿下乾燥工程において７０％ＲＨ以上、１００％ＲＨ未満の雰囲気に置くことにより、塗膜からの溶媒の揮発が抑制され塗膜の急激な粘度上昇が防止されるので、高湿下乾燥の過程で塗膜を液晶状態に長時間保つことができて、この規制力による水溶性液晶化合物の配向を所定の時間をかけて充分に行わせることができ、水溶性液晶化合物の均一かつ度合いの高い配向が得られる。また、この雰囲気中の空気は流動状態であってもよいが、ほぼ静止状態であることが乾燥速度を遅延させて安定した配向を行わせるうえで好ましい。高湿下乾燥工程における湿度が１００％ＲＨであると塗膜中の溶媒の揮発がほとんど生ぜず、全体の乾燥時間が長くなり過ぎ工業的実施に支障をきたす。また、結露にともなうトラブルが生じやすい。
【００６０】
他方、高湿下乾燥工程により除去される塗膜中の溶媒の全量が、塗布直後の塗膜中の溶媒の１０重量％に満たない状態で、例えば、塗膜を高湿下乾燥工程から低湿環境に移した場合は、塗膜を液晶状態に長時間保つことができないため、塗膜中での水溶性液晶化合物の充分な配向が得られない。
【００６１】
水溶液中の水溶性液晶化合物の濃度は、濃度相転移を起す濃度を下回っていることがさらに好ましい。この場合は、水溶液の塗布直後には液晶相が形成されておらず、乾燥により水溶液の濃度が上昇して濃度相転移を起す濃度以上に達してから規制力による配向が開始される。本発明においては、高湿下乾燥の過程で塗膜を液晶状態に長時間保つことができ、きわめて安定した水溶性液晶化合物の配向化が行なわれる。また配向度を高くすることができる。
【００６２】
高湿下乾燥工程における塗膜中の溶媒の濃度の経時変化を図１のグラフに模式的に示す。図１における横軸は高湿下乾燥工程を開始する時点を０とする経過時間であり、縦軸は塗膜中の溶媒の濃度である。ＣＵは等方相の濃度域、ＣＬＣは液晶相の濃度域、ＣＣは結晶相の濃度域である。ＣＴは等方相から液晶相に転移する濃度、ＣＳは液晶相から結晶相に変化する濃度である。直線Ｗ１、Ｗ２は、塗膜を７０％ＲＨ以上、１００％ＲＨ未満の範囲のある一定の雰囲気に置いた場合の塗膜中の溶媒の濃度の経時変化であり、直線Ｗ１は、水溶液中の濃度Ｃ１がＣＴより小の場合、直線Ｗ２は水溶液中の濃度Ｃ２がＣＴより大でＣＳより小の場合である。直線Ｄ１、Ｄ２は塗膜を７０％ＲＨ未満のある一定の雰囲気に置いた場合の塗膜中の溶媒の濃度の経時変化であり、直線Ｄ１は、水溶液中の濃度がＣＴより小の場合、直線Ｄ２は水溶液中の濃度がＣＴより大でＣＳより小の場合である。
【００６３】
ｔＷ１は直線Ｗ１において、塗膜が液晶相の濃度域にある時間帯、ｔＷ２は直線Ｗ２において、塗膜が液晶相の濃度域にある時間帯、ｔＤ１は直線Ｄ１において、塗膜が液晶相の濃度域にある時間帯、ｔＤ２は直線Ｄ２において、塗膜が液晶相の濃度域にある時間帯である。図１から判るように、ｔＷ１＞ｔＤ１、ｔＷ２＞ｔＤ２でありまたＣ２がＣＳに近い値でなければｔＷ１＞ｔＷ２＞ｔＤ１＞ｔＤ２であり、実際には、直線Ｗ１、Ｗ２における雰囲気湿度を７０％ＲＨ、直線Ｄ１、Ｄ２における雰囲気湿度を６０％ＲＨとした場合、Ｃ２がＣＳに近い値でなければｔＷ１＞ｔＷ２≫ｔＤ１＞ｔＤ２となる。
【００６４】
このように、塗膜を７０％ＲＨ以上、１００％ＲＨ未満の範囲のある定められた雰囲気に置くことにより、塗膜が液晶相の濃度域にある時間帯を長くすることができて、水溶性液晶化合物の均一かつ高い配向が得られる。
【００６５】
また、本発明においては、高湿下乾燥工程の全乾燥時間が３００秒以上であることが安定した水溶性液晶化合物の配向化のために好ましい。この全乾燥時間が６００〜１８００秒であることが安定した水溶性液晶化合物の配向化のためにさらに好ましい。雰囲気の湿度を７０％ＲＨ以上、１００％ＲＨ未満の範囲の値に調整し、乾燥速度が速くならないような高湿に設定することによりこの全乾燥時間を３００秒以上にすることができる。これに加えて、雰囲気あるいは塗膜の温度を乾燥速度が速くならないような低温に設定することによりこの全乾燥時間を３００秒以上あるいは６００〜１８００秒にすることができる。高湿下乾燥工程の全乾燥時間は、塗膜を７０％ＲＨ以上、１００％ＲＨ未満の雰囲気に置いてから、高湿下乾燥工程で溶媒の８０重量％以上が揮発により除去されるか、または、７０％ＲＨよりも低湿の環境に塗膜を出すまでの時間をいう。
【００６６】
［第二の乾燥工程］
本発明においては、乾燥工程のなかで、高湿下乾燥工程に次いで第二の乾燥工程を設けることができる。この第二の乾燥工程は高湿下乾燥工程で乾燥された塗膜中に不要の残余の溶媒がある場合にのみ設けられる。例えば、塗工時に塗膜に含まれている溶媒のうち５０重量％が高湿下乾燥工程で乾燥除去された場合、残りの溶媒の全部または大部分が第二の乾燥工程で除去される。高湿下乾燥工程で溶媒の全部または大部分が乾燥除去された場合、例えば、塗工時に塗膜に含まれている溶媒のうち９５重量％以上が高湿下乾燥工程で乾燥除去された場合は第二の乾燥工程はなくともよい。ある。また、第二の乾燥工程は通常高湿下乾燥工程と連続的に行なわれる。第二の乾燥工程における雰囲気の湿度等の条件はとくに限定されないが、工程時間の短縮のためには高温低湿であることが好ましい。第二の乾燥工程においては塗工完了の直後に塗膜に含まれている溶媒のうち９５重量％以上が乾燥除去されることが好ましい。すなわち、第二の乾燥工程は、高湿下乾燥工程で乾燥された塗膜中に、塗布直後の塗膜中の溶媒量の５重量％を超える溶媒が残留している場合に行なわれることが好ましい。
【００６７】
本発明により得られる積層体は、基本的には基材と、基材の面上に配された配向した水溶性液晶化合物の層からなるものであるが、積層体にはさらにその他の層が積層されてもよい。例えば、水溶性液晶化合物の層の表面に樹脂からなる保護層が設けられてもよい。あるいは、基材の表面や裏面にあらかじめ平滑層や離型層や易接着層などを設けることもできる。
【００６８】
本発明により得られる積層体は、光学異方性を活かして各種の光学素子に用いられるが、とくには、偏光子として好適に用いることができる。この場合は、配向した塗膜の二色比が波長５５０ｎｍにおいて２０以上であることが好ましい。３０以上であることがさらに好ましい。この二色比は、分光光度計を用いて測定光として直線偏光光を試料（塗膜）に入射させ、塗膜（光学異方層）の配向方向に対し、測定光の偏光の電界ベクトルが平行および直交状態になったときのそれぞれの光の透過率から算出される。
【００６９】
また、本発明により得られる積層体は、基材ごと用いてもよいが、基材から塗膜を剥がして配向膜として好ましくは他の支持体や光学素子に積層して用いてもよい。
【００７０】
本発明により得られる積層体は各種の液晶表示装置に適用される。例えば、パソコンモニター、ノートパソコン、コピー機などのＯＡ機器、携帯電話、時計、デジタルカメラ、携帯情報末端（ＰＤＡ）、携帯ゲーム機器等の携帯機器、ビデオカメラ、テレビ、電子レンジなどの家庭用機器、バックモニター、カーナビゲーションシステム用モニター、カーオーディオなどの車載用機器、商業店舗用インフォメーション用モニターなどの展示機器、監視用モニターなどの警備機器、介護用モニター、医療用モニター等の液晶表示装置に適用される。
【００７１】
［実施例］
ＳＯ３Ｈ基を有する水溶性のペリレン系液晶化合物（オプティバ社製：商品名「ＮＯ−１５」）の水溶液を調整した。水溶液全体に対するこのペリレン系液晶化合物の濃度は５重量％である。溶媒の水としては蒸留水を用いた。この水溶液は、２３℃において等方相から液晶相に転移する濃度（ＣＴ）が７重量％であり、５重量％では液晶性を示さない。この水溶液をスライド式コーターにて、ポリイミド配向膜を備えたガラス板基材に塗布し、このポリイミド配向膜の表面をラビング処理した後、その配向膜上に厚み５μｍの水溶液の塗布層（塗膜）を形成した。次いで直ちにこの塗膜が形成されたガラス板基材を温度２４℃、湿度８０％ＲＨの加湿キャビネット（トーリ・ハン製：製品名「ＷＥＴ−ＣＡＢＩ」）の中に入れた。塗膜中の水分は２０分間（１２００秒）かけて８０重量％揮発した。このとき、塗膜が液晶相の濃度域にある時間帯（ｔＷ１）は５４０秒であった。その後、加湿キャビネットの中の湿度を徐々に低下させ、塗膜を完全に乾燥させた。このようにして得られた積層体の、波長５５０ｎｍにおける二色比は２８であった。
【００７２】
［比較例］
実施例１と同様にして得られた塗膜が形成されたガラス板基材を湿度５５％ＲＨの加湿キャビネットの中に入れた。塗膜中の水分は３分間で９５重量％揮発し、積層体を得た。この積層体の、波長５５０ｎｍにおける二色比は１０であった。このとき、塗膜が液晶相の濃度域にある時間帯（ｔＤ１）は５７秒であった。
【００７３】
実施例、比較例における測定方法
【００７４】
二色性
日本分光社製：製品名「Ｖ−７１００」を用いて、試料のペリレン系液晶化合物の配向方向に対し、測定光の電界ベクトルが平行および直交するように波長５５０ｎｍの直線偏光の（平行方向の入射光および直交方向の入射光）測定光をそれぞれ入射させ、それぞれについて光の透過率を測定し、計算式：
二色比＝（Ｌｏｇ（１／直交方向の入射光の透過率））／（Ｌｏｇ（１／平行方向の入射光の透過率））
により算出した。
【００７５】
湿度
温度計（ＡＮＥＭＯＭＡＳＴＥＲ６０１１）を用いて、塗布層の表面から１０ｍｍ上方の位置で測定した。
【図面の簡単な説明】
【００７６】
【図１】高湿下乾燥工程における水溶液の濃度の乾燥経過時間による変化を模式的に説明するグラフである。
【図１】
0005021387.tif 000007